(57)【特許請求の範囲】
【請求項１】
酸化物基準の質量％で、
ＳｉＯ２    ３０〜５５％、
ＺｒＯ２    ０．５〜１０％、
Ｎｂ２Ｏ５  ２０〜５０％、
Ｔａ２Ｏ５    １〜１５％、
Ｌｉ２Ｏ      ０〜２５％、
Ｎａ２Ｏ      ０〜２５％、
Ｋ２Ｏ        ０〜２５％、
ただし、Ｌｉ２Ｏ＋Ｎａ２Ｏ＋Ｋ２Ｏ  １２〜２５％、
ＭｇＯ        ０〜  ５％未満、
ＣａＯ        ０〜  ５％未満、
ＢａＯ        ０〜  ５％未満、
ＺｎＯ        ０〜  ５％未満、
ただし、ＭｇＯ＋ＣａＯ＋ＢａＯ＋ＺｎＯ  ０〜  ５％未満、
Ｓｂ２Ｏ３    ０〜  １％
の範囲の各成分を含有し、ＳｒＯ、弗素及びＢ２Ｏ３を含有しないことを特徴とする光学ガラス。
【請求項２】
酸化物基準の質量％で、
ＳｉＯ２    ３０〜５５％、
ＺｒＯ２    ０．５〜１０％、
Ｎｂ２Ｏ５  ２０〜５０％、
Ｔａ２Ｏ５    １〜１５％、
ただし、Ｎｂ２Ｏ５＋Ｔａ２Ｏ５が５５％以下、
Ｌｉ２Ｏ    ０．５〜１５％、
Ｎａ２Ｏ      ０〜１５％、
Ｋ２Ｏ        ０〜１５％、
ただし、Ｌｉ２Ｏ＋Ｎａ２Ｏ＋Ｋ２Ｏ  １２〜２５％、
ＭｇＯ        ０〜  ５％未満、
ＣａＯ        ０〜  ５％未満、
ＢａＯ        ０〜  ５％未満、
ＺｎＯ        ０〜  ５％未満、
ただし、ＭｇＯ＋ＣａＯ＋ＢａＯ＋ＺｎＯ  ０〜  ５％未満、
Ｓｂ２Ｏ３    ０〜１％
の範囲の各成分を含有し、ＳｒＯ、弗素及びＢ２Ｏ３を含有しないことを特徴とする請求の範囲第１項記載の光学ガラス。
【請求項３】
酸化物基準の質量％で、
ＳｉＯ２    ３０〜４７％未満、
ＺｒＯ２    ０．５〜１０％、
Ｎｂ２Ｏ５  ２０〜５０％、
Ｔａ２Ｏ５    １〜１５％、
ただし、Ｎｂ２Ｏ５＋Ｔａ２Ｏ５が５５％以下、
Ｌｉ２Ｏ    ０．５〜１５％、
Ｎａ２Ｏ      ０〜１５％、
Ｋ２Ｏ        ０〜１５％、
ただし、Ｌｉ２Ｏ＋Ｎａ２Ｏ＋Ｋ２Ｏ  １２〜２５％、
ＭｇＯ        ０〜４％、
ＣａＯ        ０〜４％、
ＢａＯ        ０〜４％、
ＺｎＯ        ０〜４％、
ただし、ＭｇＯ＋ＣａＯ＋ＢａＯ＋ＺｎＯ  ０〜４％、
Ｓｂ２Ｏ３    ０〜１％
の範囲の各成分を含有し、ＳｒＯ、弗素及びＢ２Ｏ３を含有しないことを特徴とする請求の範囲第１項記載の光学ガラス。
【請求項４】
屈折率（ｎｄ）が１．６０〜１．７８、アッベ数（νｄ）が２９〜４５の範囲の光学定数を有し、異常分散性を示すΔθｇ，Ｆの値が−０．０００９以下であることを特徴とする請求の範囲第１項、第２項または第３項に記載の光学ガラス。
【請求項５】
ＰｂＯを実質的に有しないことを特徴とする請求の範囲第１項記載の光学ガラス。
【請求項６】
酸化物基準の質量％で、
ＳｉＯ２    ３０〜５５％、
ＺｒＯ２    ０．５〜１０％、
Ｎｂ２Ｏ５  ２０〜５０％、
Ｔａ２Ｏ５    １〜１５％、
Ｌｉ２Ｏ      ０〜２５％、
Ｎａ２Ｏ      ０〜２５％、
Ｋ２Ｏ        ０〜２５％、
ただし、Ｌｉ２Ｏ＋Ｎａ２Ｏ＋Ｋ２Ｏ  １２〜２５％、
ＭｇＯ        ０〜  ５％未満、
ＣａＯ        ０〜  ５％未満、
ＢａＯ        ０〜  ５％未満、
ＺｎＯ        ０〜  ５％未満、
ただし、ＭｇＯ＋ＣａＯ＋ＢａＯ＋ＺｎＯ  ０〜  ５％未満、
Ｓｂ２Ｏ３    ０〜  １％
の範囲の各成分を含有し、ＳｒＯ、弗素及びＢ２Ｏ３を含有しない光学ガラスを用いて得られることを特徴とする光学素子。
【請求項７】
日本光学硝子工業会規格「光学ガラスのけい光度の測定方法」（ＪＯＧＩＳ０３−１９７５）に基づき測定するガラスのけい光度が級１であることを特徴とする請求の範囲第１項、第２項または第３項に記載の光学ガラス。
【発明の詳細な説明】
技術分野
この発明は、ＰｂＯを含有せず、屈折率（ｎｄ）が１．６０〜１．７８、アッベ数（νｄ）が２９〜４５の範囲の光学定数を有し、かつ、大きな負の異常分散性を有する光学ガラス及びこの光学ガラスから得られる光学素子に関するものである。
背景技術
光学レンズ系において、二色光についての色収差は、大きな異常分散性を有しない正常な光学ガラスであって、異なるアッベ数を有する二種の正常な光学ガラスを組み合わせて使用することにより取り除くことができる。しかし、他の色光については、なお、二次スペクトルとして示される色収差が残存する。そのため、これらの二次スペクトルの補正、特に可視光の青色領域から紫外域における補正がレンズ設計上望まれている。上記二次スペクトルは、大きな正の異常分散性を示す光学ガラスと、大きな負の異常分散性を示す光学ガラスとを組み合わせることにより、かなり減少させることができる。
従来、上記範囲の光学定数を有し、かつ、負の異常分散性を有する光学ガラスとして、特公昭４５−２３１１号公報に開示されているＳｉＯ２−Ａｌ２Ｏ３−ＰｂＯ−Ｂ２Ｏ３系のガラスや、特開昭４８−７４５１６号公報に開示されているＳｉＯ２−Ａｌ２Ｏ３−ＰｂＯ−Ｂ２Ｏ３−Ｓｂ２Ｏ３系のガラスが知られている。しかし、これらのガラスは、多量のＰｂＯを含有しているため、密度が高く重量が増し使用上不利であるという問題点がある。また、これらのガラスを製造、加工および廃棄する際の環境対策に要するコストが高いという問題点もある。さらに、これらのガラスは、化学的耐久性が十分でない。
一方、ＰｂＯを含有しないガラスとして、特公昭５１−３４４０７号公報には、ガラス形成材として、ＳｉＯ２、Ｂ２Ｏ３およびＧｅＯ２を含有し、かつ、Ｌｉ２Ｏ、ＺｎＯ、ＺｒＯ２およびＴａ２Ｏ５を含有する組成系のガラスが開示されている。しかし、このガラスは、所望の屈折率および負の異常分散性を得るための成分として、原料が非常に高価なＧｅＯ２およびＴａ２Ｏ５を多量に含有しているため経済的に不利である。また、ガラスの溶融性にも難があり、均質なガラスを得難い。
また、特公昭５８−４６４５９号公報には、屈折率（ｎｄ）が１．６１〜１．８０、アッベ数（分散値）（νｄ）が２８〜４３の範囲の光学定数を有するＳｉＯ２−Ｎｂ２Ｏ５−Ｒ２Ｏ−ＲＯ系のガラスが開示されている。しかし、同号公報は、ガラスの異常分散性について何も示唆していない。
さらに、特開平１０−１３００３３号公報および特開平１０−２６５２３８号公報には、ＳｉＯ２−Ｂ２Ｏ３−ＺｒＯ２−Ｎｂ２Ｏ５系のガラスが開示されている。しかし、これらのガラスは、いずれも、比較的多量のＢ２Ｏ３成分を必須成分として含有しているため、大きな負の異常分散性を有するもののガラス構造が弱くなり化学的耐久性が十分でないという欠点がある。
本発明の目的は、上記従来技術に見られる諸欠点を解消し、ＰｂＯのような環境対策にコストを要する成分を含有せず、原料コストが高いＧｅＯ２を必須成分として含有しないガラスであり、屈折率（ｎｄ）が１．６０〜１．７８、アッベ数（νｄ）が２９〜４５の範囲の光学定数を有し、大きな負の異常分散性を有し、かつ、化学的耐久性および均質性に優れた光学ガラスを提供することにある。  また、本発明の他の目的は、この光学ガラスから得られる光学素子を提供することである。
発明の開示
上記の問題点を解決するため、本発明者等は、鋭意試験研究を重ねた結果、特定組成範囲のＳｉＯ２−ＺｒＯ２−Ｎｂ２Ｏ５−Ｔａ２Ｏ５−Ｒ２Ｏ（Ｒは、Ｌｉ、ＮａおよびＫから選ばれる１種または２種以上）系ガラスにおいて、前記目的を達成し得ることを見出し、本発明をなすに至った。
すなわち、前記目的を達成するため、本発明の第１の側面によれば、本発明の光学ガラスは、酸化物基準の質量％で、
ＳｉＯ２    ３０〜５５％、
ＺｒＯ２    ０．５〜１０％、
Ｎｂ２Ｏ５  ２０〜５０％、
Ｔａ２Ｏ５    １〜１５％、
Ｌｉ２Ｏ      ０〜２５％、
Ｎａ２Ｏ      ０〜２５％、
Ｋ２Ｏ        ０〜２５％、
ただし、Ｌｉ２Ｏ＋Ｎａ２Ｏ＋Ｋ２Ｏ  １２〜２５％、
ＭｇＯ        ０〜  ５％未満、
ＣａＯ        ０〜  ５％未満、
ＢａＯ        ０〜  ５％未満、
ＺｎＯ        ０〜  ５％未満、
ただし、ＭｇＯ＋ＣａＯ＋ＢａＯ＋ＺｎＯ  ０〜  ５％未満、
Ｓｂ２Ｏ３    ０〜１％
の範囲の各成分を含有し、ＳｒＯ、弗素及びＢ２Ｏ３を含有しない。
本発明の光学ガラスは、酸化物基準の質量％で、
ＳｉＯ２    ３０〜５５％、
ＺｒＯ２    ０．５〜１０％、
Ｎｂ２Ｏ５  ２０〜５０％、
Ｔａ２Ｏ５    １〜１５％、
ただし、Ｎｂ２Ｏ５＋Ｔａ２Ｏ５が５５％以下、
Ｌｉ２Ｏ    ０．５〜１５％、
Ｎａ２Ｏ      ０〜１５％、
Ｋ２Ｏ        ０〜１５％、
ただし、Ｌｉ２Ｏ＋Ｎａ２Ｏ＋Ｋ２Ｏ  １２〜２５％、
ＭｇＯ        ０〜  ５％未満、
ＣａＯ        ０〜  ５％未満、
ＢａＯ        ０〜  ５％未満、
ＺｎＯ        ０〜  ５％未満、
ただし、ＭｇＯ＋ＣａＯ＋ＢａＯ＋ＺｎＯ  ０〜  ５％未満、
Ｓｂ２Ｏ３    ０〜１％
の範囲の各成分を含有し、ＳｒＯ、弗素及びＢ２Ｏ３を含有しないものでもよい。
また、本発明の光学ガラスは、酸化物基準の質量％で、
ＳｉＯ２    ３０〜４７％未満、
ＺｒＯ２    ０．５〜１０％、
Ｎｂ２Ｏ５  ２０〜５０％、
Ｔａ２Ｏ５    １〜１５％、
ただし、Ｎｂ２Ｏ５＋Ｔａ２Ｏ５が５５％以下、
Ｌｉ２Ｏ    ０．５〜１５％、
Ｎａ２Ｏ      ０〜１５％、
Ｋ２Ｏ        ０〜１５％、
ただし、Ｌｉ２Ｏ＋Ｎａ２Ｏ＋Ｋ２Ｏ  １２〜２５％、
ＭｇＯ        ０〜４％、
ＣａＯ        ０〜４％、
ＢａＯ        ０〜４％、
ＺｎＯ        ０〜４％、
ただし、ＭｇＯ＋ＣａＯ＋ＢａＯ＋ＺｎＯ  ０〜４％、
Ｓｂ２Ｏ３    ０〜１％
の範囲の各成分を含有し、ＳｒＯ、弗素及びＢ２Ｏ３を含有しないものでもよい。
本発明の光学ガラスは、屈折率（ｎｄ）が１．６０〜１．７８、アッベ数（νｄ）が２９〜４５の範囲の光学定数を有し、異常分散性を示すΔθｇ，Ｆの値が−０．０００９以下であってもよい。
ここで、異常分散性を示すΔθｇ，Ｆの値は、以下の方法により算出したものである。まず、下記の式（数１）により部分分散比（θｇ，Ｆ）を求める。そして、正常な光学ガラスのうち、下記表１に示す部分分散比（θｇ，Ｆ）およびアッベ数（νｄ）を有する２硝種のガラス、ＮＳＬ７およびＰＢＭ２（共に株式会社オハラ硝種名）を基準として選ぶ。図１に示すように、縦軸に部分分散比（θｇ，Ｆ）をとり、横軸にアッベ数（νｄ）をとって、図１中に○で示したこれら２硝種の座標（θｇ，Ｆ、νｄ）を直線Ｌで結ぶ。そして、比較するガラスの座標（θｇ，Ｆ、νｄ）と直線Ｌとの縦座標の差（Δθｇ，Ｆ）をそのガラスの部分分散比の偏り、すなわち、異常分散性を示す値としたものである。
0004729750.tif 000002
ここで、ｎｇ、ｎＦ、ｎＣはそれぞれスペクトル線のｇ線（光源Ｈｇ、波長４３５．８３５ｎｍ）、Ｆ線（光源Ｈ、波長４８６．１３ｎｍ）、Ｃ線（光源Ｈ、波長６５６．２７ｎｍ）に対するガラスの屈折率である。
0004729750.tif 000003
以上のようにして算出したΔθｇ，Ｆの値がマイナスの場合、換言すれば、図１において、あるガラスの座標が直線Ｌより下方に位置している場合、そのガラスは負の異常分散性を有している。また、Δθｇ，Ｆの値がプラスの場合、すなわち、図１において、あるガラスの座標が直線Ｌより上方に位置している場合、そのガラスは正の異常分散性を有している。正、負いずれの場合も、Δθｇ，Ｆの絶対値が大きいほどそのガラスは大きな異常分散性を有している。
また、本発明の光学ガラスは、日本光学硝子工業会規格「光学ガラスのけい光度の測定方法」（ＪＯＧＩＳ０３−１９７５）に基づき測定するガラスのけい光度が級１であってもよい。
本発明の第２の側面によれば、本発明の光学素子は、酸化物基準の質量％で、
ＳｉＯ２    ３０〜５５％、
ＺｒＯ２    ０．５〜１０％、
Ｎｂ２Ｏ５  ２０〜５０％、
Ｔａ２Ｏ５    １〜１５％、
Ｌｉ２Ｏ      ０〜２５％、
Ｎａ２Ｏ      ０〜２５％、
Ｋ２Ｏ        ０〜２５％、
ただし、Ｌｉ２Ｏ＋Ｎａ２Ｏ＋Ｋ２Ｏ  １２〜２５％、
ＭｇＯ        ０〜  ５％未満、
ＣａＯ        ０〜  ５％未満、
ＢａＯ        ０〜  ５％未満、
ＺｎＯ        ０〜  ５％未満、
ただし、ＭｇＯ＋ＣａＯ＋ＢａＯ＋ＺｎＯ  ０〜  ５％未満、
Ｓｂ２Ｏ３    ０〜  １％
の範囲の各成分を含有し、ＳｒＯ、弗素及びＢ２Ｏ３を含有しない光学ガラスを用いて得られる。
図面の簡単な説明
図１は、本発明に係る各実施例のガラス、比較例のガラス及び基準のガラスのθｇ，Ｆ（部分分散比）対νｄ（アッベ数）を示す図である。
発明を実施するための最良の形態
前記のとおり、各成分の組成範囲を限定した理由は、次のとおりである。
ＳｉＯ２成分は、ガラス形成酸化物であるとともに、ガラスの失透に対する安定性および化学的耐久性を向上させる成分であり、失透に対する安定性および化学的耐久性を維持するためには、３０％以上必要であるが、その量が５５％を超えるとガラスの粘性が高くなり溶融性が悪くなる。
また、特に溶融性が良く均質性が優れたガラスを得るためにはＳｉＯ２成分の量を３０以上〜４７％未満の範囲とすることがより好ましい。
ＺｒＯ２成分は、本発明において、ガラスに含有させることによって、ガラスの屈折率を高め、かつ、負の異常分散性を大きくする効果があることを見出した重要な成分であるが、その量が０．５％未満ではそれらの効果が得られず、また１０％を超えるとガラスが失透しやすくなり、安定なガラスを得難くなる。
Ｎｂ２Ｏ５成分は、所望の光学定数を維持するために欠くことができない成分であり、かつ、紫外線励起により生じるガラスのけい光（蛍光）の強さを低める効果を有する成分である。しかし、Ｎｂ２Ｏ５成分の量が２０％未満では所望の光学定数を維持することが困難となり、また、５０％を超えると光線透過性が悪化するとともに、ガラスが失透しやすくなる。
Ｔａ２Ｏ５成分は、ガラスに含有させることによって、所望範囲の光学定数を維持しつつ、負の異常分散性を大きくし、かつ、光線透過性および化学的耐久性を向上させる効果があるが、その量が１５％を超えると、溶融ガラス中に未溶融物を生じ、均質なガラスを得難くなる。
また、上記効果を十分に得るためには、Ｔａ２Ｏ５成分を１％以上含有させるべきである。
また、Ｎｂ２Ｏ５およびＴａ２Ｏ５成分は、ともに原料コストが高い成分であるため、両成分による上記効果を十分に得つつ、かつ、ガラスの製造コストを低く抑えるためには、両成分の合計量を５５％以下とすることがより好ましい。
Ｌｉ２Ｏ、Ｎａ２ＯおよびＫ２Ｏの各成分は、いずれも、ガラスの溶融を促進する効果があり、これらの成分を添加することにより、ガラス化範囲を拡大させることができる。さらに、これらの成分には、ガラスに負の異常分散性を与える効果があるが、これらの成分の１種または２種以上の合計量が１２％未満であると、上記各効果が十分に得られなくなる。また、これらの成分の１種または２種以上の合計量が２５％を超えると、ガラスの化学的耐久性が劣化するとともに、ガラスが失透しやすくなる。特に化学的耐久性が優れたガラスを得るためには、これらの各成分の量を、それぞれ、１５％までとすることがより好ましい。また、これらの成分のうちＬｉ２Ｏ成分は、特に負の異常分散性を大きくする効果が大きいため、０．５％以上添加することがより好ましい。
ＢａＯ、ＣａＯ、ＭｇＯおよびＺｎＯの各成分は、光学定数の調整、ガラスの溶融性、耐失透性および化学的耐久性の向上のため任意に添加し得るが、これらの成分の一種または二種以上の合計量が５％以上であると、かえってガラスが失透しやすくなるうえ、化学的耐久性も劣化する。特に化学的耐久性および耐失透性が優れたガラスを得るためには、これらの成分の一種または二種以上の合計量を４％までとすることが、より好ましい。Ｓｂ２Ｏ３成分は、ガラスを清澄、均質化するための脱泡剤として任意に添加しうるが、その量は１％までで十分である。
実施例
次に、本発明にかかる光学ガラスの好適な実施例（Ｎｏ．１〜Ｎｏ．２６）の組成ならびに従来公知のＳｉＯ２−Ｎｂ２Ｏ５−Ｒ２Ｏ−ＲＯ系のガラスの比較例（Ｎｏ．Ａ、Ｎｏ．Ｂ）の組成およびＳｉＯ２−Ａｌ２Ｏ３−ＰｂＯ−Ｂ２Ｏ３系のガラスの比較例（Ｎｏ．Ｃ、Ｎｏ．Ｄ）の組成を表２〜表９に示す。また、これらのガラスの光学定数（ｎｄ、νｄ）、部分分散比（θｇ，Ｆ）、異常分散性（Δθｇ，Ｆ）、耐酸性のクラス（ＳＲ）、反射損失を含む分光透過率８０％を示す光線の波長（Ｔ８０；単位ｎｍ）およびけい光度も表２〜表９に示す。また、図１（θｇ，Ｆ対νｄを示す図）に、上記実施例（Ｎｏ．１〜Ｎｏ．２６）のガラスが示すθｇ，Ｆおよびνｄの座標を●印、上記比較例（Ｎｏ．Ａ、Ｎｏ．Ｂ）のガラスが示すθｇ，Ｆおよびνｄの座標を■印、上記比較例（Ｎｏ．Ｃ、Ｎｏ．Ｄ）のガラスが示すθｇ，Ｆおよびνｄの座標を▲印で示した。なお、異常分散性を示すΔθｇ，Ｆの値は、前述の方法により算出したものである。  また、耐酸性を示すクラス（ＳＲ）は、国際標準化機構ＩＳＯ８４２４：１９９６（Ｅ）の測定方法に準拠し、測定して得た結果を示したものである。ここで、ＳＲは、所定の酸処理液中におけるガラス試料が０．１μｍの侵食を受けるのに要した時間（ｈ）によって等級付けしたものである。ＳＲが１、２、３および４の場合は、ｐＨ０．３の硝酸溶液を用いて、それぞれ、ガラス試料の侵食に、１００を超えるｈ、１００ｈ〜１０ｈ、１０ｈ未満から１ｈまで、および１ｈ未満から０．１ｈまでを要したことを示す。また、ＳＲが５、５１、５２および５３の場合は、ｐＨ４．６の酢酸緩衝液を用いて、それぞれ、ガラス試料の侵食に、１０を超えるｈ、１０ｈ〜１ｈ、１ｈ未満から０．１ｈまで、および０．１ｈ未満を要したことを示す。したがって、ＳＲのクラスの値が小さいほどガラスの耐酸性が高く、化学的耐久性が優れていることを示す。
また、Ｔ８０は、対面研磨した厚さ１０ｍｍのガラス試料について測定した結果を示したものである。
また、けい光度（蛍光度）の測定は、日本光学硝子工業会規格「光学ガラスのけい光度の測定方法」（ＪＯＧＩＳ０３−１９７５）に基づいて行なった。標準試料として、日本光学硝子工業会指定のフリントガラスを用い、実施例および比較例のガラス試料および上記標準試料に、主波長が３６５ｎｍの紫外線を照射して生じたけい光の強さを測定した。けい光度は、けい光の強さの測定値から、標準試料に対する各ガラス試料のけい光の強さの比を求め、比が１．５以上の場合を級３、０．７以上から１．５未満の範囲にある場合を級２、０．７未満の場合を級１として示したものである。
0004729750.tif 000004
0004729750.tif 000005
0004729750.tif 000006
0004729750.tif 000007
0004729750.tif 000008
0004729750.tif 000009
0004729750.tif 000010
0004729750.tif 000011
表２〜表９に示されるとおり、本発明の実施例のガラス（Ｎｏ．１〜Ｎｏ．２６）は、いずれも所望範囲内の屈折率（ｎｄ）およびアッベ数（νｄ）を有している。また、本発明の実施例のガラス（Ｎｏ．１〜Ｎｏ．２６）は、比較例Ｎｏ．Ａおよび比較例Ｎｏ．Ｂのガラスと比べ絶対値が大きい負のΔθｇ，Ｆの値を示し、大きな負の異常分散性を有している。一方、比較例Ｎｏ．Ｃおよび比較例Ｎｏ．Ｄのガラスは、大きな負の異常分散性を有しているが、本発明の実施例のガラス（Ｎｏ．１〜Ｎｏ．２６）は、いずれも、耐酸性のクラス（ＳＲ）が１であり、比較例Ｎｏ．Ｃおよび比較例Ｎｏ．Ｄのガラスと比べ、耐酸性が格段に優れ、化学的耐久性が優れていることが分かる。さらに、比較例（Ｎｏ．Ａ〜Ｎｏ．Ｄ）のガラスのけい光度が級３であるのに対し、本発明の実施例のガラス（Ｎｏ．１〜Ｎｏ．２６）は、いずれも、けい光度が級１であり、紫外線励起により生じるけい光の強度が非常に小さいことがわかる。
また、反射損失を含む分光透過率８０％を示す光線の波長（Ｔ８０）は、３７７〜３３８ｎｍの範囲にあり、紫外域における光線透過性に優れていることが分かる。
また、実施例Ｎｏ．１のガラスは、屈伏点（Ａｔ）が５４９℃、転移点（Ｔｇ）が４９７℃であり、実施例Ｎｏ．１９のガラスは、屈伏点（Ａｔ）が５６２℃、転移点（Ｔｇ）が５０６℃であって、ともに低温軟化性を有しており、低温でプレス成形できる。従って、これらのガラスをプレス成形する時に、ガラスの金型への焼き付きや、金型成形面の酸化による損耗が生じにくい。そのため、実施例Ｎｏ．１及びＮｏ．１９のガラスは、精密プレス成形、すなわち、ガラスを高精度な成形面をもつ金型でプレス成形し、成形後、ガラスに研削や研磨を施すことなく、直接、レンズ等の光学素子を得ることができるプレス成形に使用するガラスとして好適である。
なお、本発明にかかる上記実施例（Ｎｏ．１〜Ｎｏ．２６）のガラスは、酸化物、炭酸塩および硝酸塩等の通常の光学ガラス用原料を所定の割合となるように秤量し、混合した後、白金坩堝等に投入し、ガラス組成による溶融性に応じて、１１００〜１３５０℃の温度で２〜４時間、溶融、脱泡し、攪拌均質化した後、降温してから金型等に鋳込み徐冷することにより、均質性の優れたガラスを容易に得ることができる。
また、本発明の光学素子は、精密プレス成形等の公知の方法によって、これらの光学ガラスを用いて製造できる。
産業上の利用可能性
以上述べたとおり、本発明の光学ガラスは、特定組成範囲のＳｉＯ２−ＺｒＯ２−Ｎｂ２Ｏ５−Ｔａ２Ｏ５−Ｒ２Ｏ（Ｒは、Ｌｉ、ＮａおよびＫから選ばれる１種または２種以上）系のガラスであるから、屈折率（ｎｄ）が１．６０〜１．７８、アッベ数（νｄ）が２９〜４５の範囲の光学定数および大きな負の異常分散性を有し、優れた化学的耐久性および均質性を有しており、各種光学機器のレンズ等として用いるのに好適である。また、本発明の光学ガラスは、ＧｅＯ２等の原料が非常に高価な成分を含有せず、かつ、環境対策にコストを要するＰｂＯを含有していないため経済的に有利である。さらに、本発明の光学ガラスは、紫外域における光線透過性に優れ、かつ、紫外線励起によるけい光度が小さく、低けい光性を有しているため、蛍光測定用溶液セル、固体撮像素子のカバーガラス、蛍光顕微鏡の対物レンズ等の低けい光性が要求されるガラス部材として用いるのにも適している。また、低温軟化性を有しているため、プレス成形したガラスを研削または研磨をすることなく、そのままレンズ等の光学素子として使用することができる精密プレス成形用のガラスとしても適している。
【図面の簡単な説明】
図１は、本発明に係る各実施例のガラス、比較例のガラス及び基準のガラスのθｇ，Ｆ（部分分散比）対νｄ（アッベ数）を示す図である。
【図１】
0004729750.tif 000012